(57)【要約】【課題】曲げ性能が優れるジオポリマー硬化体を得るための原料組成物、及びその原料組成物を硬化して得られるジオポリマー硬化体、並びにその製造方法に関する。【解決手段】本発明は、石粉、高炉スラグ粉、及びアルカリ活性剤を含有し、前記石粉／高炉スラグ粉の質量比が３０／７０〜７０／３０である、ジオポリマー硬化体の原料組成物、及びその原料組成物を硬化して得られるジオポリマー硬化体、並びにその製造方法に関する。【選択図】なし【特許請求の範囲】
【請求項１】
石粉、高炉スラグ粉、及びアルカリ活性剤を含有し、前記石粉／高炉スラグ粉の質量比が３０／７０〜７０／３０であるジオポリマー硬化体の原料組成物。
【請求項２】
前記石粉が、比表面積が３０００ｃｍ２／ｇ以上であり、珪酸質岩石又は石灰石の粉砕物である請求項１に記載のジオポリマー硬化体の原料組成物。
【請求項３】
前記高炉スラグ粉の比表面積が２０００ｃｍ２／ｇ以上である請求項１又は２に記載のジオポリマー硬化体の原料組成物。
【請求項４】
細骨材を更に含有する請求項１〜３のいずれか１項に記載のジオポリマー硬化体の原料組成物。
【請求項５】
請求項１〜４のいずれか１項に記載のジオポリマー硬化体の原料組成物が硬化してなるジオポリマー硬化体。
【請求項６】
曲げ強度が７ＭＰａ以上である請求項５記載のジオポリマー硬化体。
【請求項７】
石粉、高炉スラグ粉、及びアルカリ活性剤を含有し、前記石粉／高炉スラグ粉の質量比が３０／７０〜７０／３０である原料組成物を混練する混練工程と、
混練後の原料組成物を形成する成形工程と、
成形後の原料組成物を硬化させる硬化工程と、
を含むジオポリマー硬化体の製造方法。
【請求項８】
前記石粉が、比表面積が３０００ｃｍ２／ｇ以上であり、珪酸質岩石又は石灰石の粉砕物である請求項７に記載のジオポリマー硬化体の製造方法。
【請求項９】
前記硬化工程が、４０〜１００℃で加熱して行なわれる高温養生工程を含む請求項７又は８に記載のジオポリマー硬化体の製造方法。
【請求項１０】
前記高温養生工程がオートクレーブを用いて行なわれる請求項９に記載のジオポリマー硬化体の製造方法。
【発明の詳細な説明】
【技術分野】
【０００１】
本発明は、曲げ性能が高いジオポリマー硬化体を得るための原料組成物、及びその原料組成物を硬化して得られるジオポリマー硬化体、並びにその製造方法に関する。
【背景技術】
【０００２】
ジオポリマーは、シリカ成分やアルミナ成分等を含有する活性フィラーが、アルカリ活性剤等と反応して得られる無機ポリマーであることが知られている。ジオポリマーの原料組成物を用いて得られる硬化体は、製造時におけるＣＯ２排出量が、セメント系材料の場合と比較して、非常に少ないという利点がある。また、ジオポリマーの原料組成物を用いて得られる硬化体は、産業副産物を有効利用する技術としても注目されている。
【０００３】
活性フィラーには、フライアッシュ、高炉スラグ、下水焼却汚泥、カオリン等があり、これらを原料としたジオポリマー組成物に関する技術が種々提案されている。例えば、特許文献１には、少なくともフライアッシュを含む活性フィラーと、水酸化ナトリウム、珪酸ナトリウム等のアルカリ活性剤と、骨材とを原料としたジオポリマー組成物が開示されている。
【０００４】
一方、天然骨材の枯渇に伴って、砕砂と砕石の生産量が増えている。工程上、砕石・砕砂の乾式製造過程で副産物として砕石粉（集塵機で捕集される集塵粉・エアセパレーターで分級される微粒紛）が排出される。または単粒度砕石や砕砂を湿式で製造する際に分級工程から脱水ケーキが発生する。現在、砕石粉及び脱水ケーキは、全国で年間３０００万トン以上（中国地域では２００万トン程度）発生している（非特許文献３を参照）。しかし、現在、砕石微粉末のほとんどは砕石場で埋め戻されている。砕砂と砕石の生産量の増加と共に砕石場では砕石微粉末が増加しており、今後も増加傾向が続くと見込まれるが、有効な利用方法が確立されていない。砕石粉の処理の問題は、現在、砕石砕砂製造業界の大きな問題となってきている。したがって、付加価値の高い砕石微粉末の有効な利用方法が求められている。
【０００５】
このような理由もあり、例えば非特許文献１には、アルカリ−シリカ反応性の堆積岩粉末と、メタカオリンと、アルカリ活性剤とを反応させるジオポリマー硬化体の製造方法が提案されている。その際、堆積岩粉末／メタカオリンの質量比が３０／７０以上となるように混合することも開示されている。
【０００６】
また、非特許文献２には、石粉とフライアッシュとアルカリ活性剤とを反応させるジオポリマー硬化体の製造方法が提案されている。その際、石粉／フライアッシュの質量比が２２／７８以下となるように混合することが開示されている。
【先行技術文献】
【特許文献】
【０００７】
【特許文献１】特開２００８−２３９４４６号公報
【非特許文献】
【０００８】
【非特許文献１】Mukund Lahoti, et al, "Use of alkali-silica reactive sedimentary rock powder as a resource to produce high strength geopolymer binder”, Construction and Building Materials, 155(2017), pp.381-388
【非特許文献２】Radhakrishna, A. Shashishankar, and B.C. Udayashankar, “Analysis and assessment strength development in Class F fly ash based compressed geopolymer blocks”, The Indian Concrete Journal, August 2008, pp.31-37
【非特許文献３】中国経済産業局「岩石資源及び副産物を利用した新規事業・リサイクル促進のための市場及び事業環境調査」平成１９年３月発行
【発明の概要】
【発明が解決しようとする課題】
【０００９】
非特許文献２に記載されたジオポリマー硬化体の製造方法では、石粉／フライアッシュの質量比が２２／７８以下であるため、石粉の使用量が少なく、産業副産物を有効利用する技術としては、不十分であった。
【００１０】
また、非特許文献１に記載されたジオポリマー硬化体の製造方法では、堆積岩粉末／メタカオリンの質量比が３０／７０以上であるため、堆積岩粉末の使用量が多いものの、得られる硬化体の曲げ強度が高いとは言えず、また活性フィラーとして使用しているメタカオリンの原料であるカオリン資源は日本にほとんどない（図２、比較例５−１〜５−５参照）。
【００１１】
従って、本発明の目的は、産業副産物である砕石粉を有効利用でき、得られるジオポリマー硬化体の曲げ強度等の性能が優れる、ジオポリマー硬化体の原料組成物、及びその原料組成物を硬化して得られるジオポリマー硬化体、並びにその製造方法を提供することにある。
【課題を解決するための手段】
【００１２】
本発明者は、鋭意検討を重ねた結果、石粉／高炉スラグ粉の質量比が３０／７０〜７０／３０である原料組成物を使用することにより、得られるジオポリマー硬化体の曲げ強度が十分高くなることを見出し、本発明を完成するに至った。
【００１３】
すなわち本発明のジオポリマー硬化体の原料組成物は、石粉、高炉スラグ粉、及びアルカリ活性剤を含有し、前記石粉／高炉スラグ粉の質量比が３０／７０〜７０／３０であることを特徴とする。
【００１４】
本発明のジオポリマー硬化体の原料組成物によると、石粉を高炉スラグ粉と併用するため、他の活性フィラーとの併用に比べて、ジオポリマー硬化体の曲げ強度が大きく改善される。このため、石粉／高炉スラグ粉の質量比が３０／７０〜７０／３０で高い曲げ強度を有するジオポリマー硬化体が得られ、産業副産物である砕石粉を有効利用できるようになる。
【００１５】
石粉を高炉スラグ粉と併用することで曲げ強度が大きく改善される理由の詳細は不明であるが、一応、次のように考えられる。高炉スラグ粉は、高温履歴と冷却により非結晶質相の割合が高く、アルカリ活性剤との反応性に優れ、またＣａＯ成分の含有量が高いため、得られるジオポリマー硬化体の圧縮強度が高い。しかし、縮重合反応によるジオポリマーの硬化過程では、脱水が発生し、収縮を生じるため、微細なひび割れが生じる。ひび割れは一旦発生すると、曲げ強度は大きく低下する。
【００１６】
一方、石粉を添加すると、一部が硬化反応に寄与すると共に、石粉粒子はジオポリマーの骨材の役目を果たして乾燥収縮を抑え、なおかつ隙間に充填する。その結果、石粉を高炉スラグ粉と併用することで圧縮強度が高いと共に曲げ強度が大きく改善されると考えられる。
【００１７】
上記において、前記の石粉が、比表面積が３０００ｃｍ２／ｇ以上であり、珪酸質岩石又は石灰石の粉砕物であることが好ましい。また、ＪＩＳ  Ａ  ５０４１：２００９「コンクリート用砕石粉」に規定する砕石粉であることが好ましい。このような石粉は、特にジオポリマーの曲げ強度が十分高い硬化体が得られ易くなる。
【００１８】
また、前記高炉スラグ粉は比表面積が２０００ｃｍ２／ｇ以上であることが好ましい。このような微粉末は、特にジオポリマーの生成反応に対する活性が高く、強度発現性が良い硬化体が得られ易くなる。
【００１９】
本発明では、細骨材を更に含有することが好ましい。細骨材を更に含有することで、細骨材を含有しない場合と比較して、寸法安定性が良好になり、収縮によるひび割れ等による強度低下の問題もより生じにくくなる。
【００２０】
また、本発明のジオポリマー硬化体は、上記のいずれかに記載のジオポリマー硬化体の原料組成物が硬化してなることを特徴とする。本発明のジオポリマー硬化体によると、産業副産物である砕石粉を有効利用でき、曲げ強度が十分高い硬化体となる。実用性のあるジオポリマー硬化体として７ＭＰａ以上の曲げ強度をもつのが好ましい。
【００２１】
一方、本発明のジオポリマー硬化体の製造方法は、石粉、高炉スラグ粉、及びアルカリ活性剤を含有し、前記石粉／高炉スラグ粉の質量比が３０／７０〜７０／３０である原料組成物を混練する混練工程と、混練後の原料組成物を形成する成形工程と、成形後の原料組成物を硬化させる硬化工程と、を含むことを特徴とする。本発明のジオポリマー硬化体の製造方法によると、産業副産物である砕石粉を有効利用でき、得られるジオポリマー硬化体の曲げ強度が十分高い、ジオポリマー硬化体を得ることができる。
【００２２】
上記において、前記石粉が、比表面積が３０００ｃｍ２／ｇ以上であり、珪酸質岩石又は石灰石の粉砕物であることが好ましい。このような石粉は、特にジオポリマーの曲げ強度が十分高い硬化体が得られ易くなる。
【００２３】
また、前記硬化工程が、４０〜１００℃の高温養生工程を含むことが好ましい。このような高温養生工程を経ることで、曲げ強度がより高いジオポリマー硬化体を、高い生産性で得ることができる。
【００２４】
また、前記の高温養生工程がオートクレーブを用いて行なわれることが好ましい。オートクレーブを用いて行なうことで、温・湿条件および雰囲気条件などの制御が適切に行なえるため、要求される物性を有するジオポリマー硬化体を、より高い生産性で得ることができる。
【図面の簡単な説明】
【００２５】
【図１】実施例１−１〜２−３、及び比較例１−１〜４−５における、高炉スラグ粉（ＢＦＳ）の含有量とジオポリマー硬化体の曲げ強度との関係を示すグラフ。
【図２】実施例１−１〜２−３、及び比較例１−１〜６−５における、砕石粉の含有量とジオポリマー硬化体の曲げ強度との関係を示すグラフ。
【図３】実施例２−１〜３−３、及び比較例２−１〜７−１における、高炉スラグ粉（ＢＦＳ）の含有量とジオポリマー硬化体の圧縮強度との関係を示すグラフ。
【図４】実施例２−１〜４−３、及び比較例２−１〜８−１における、高炉スラグ粉（ＢＦＳ）の含有量とジオポリマー硬化体の圧縮強度との関係を示すグラフ。
【図５】実施例２−１〜６−３、及び比較例２−１〜１０−１における、高炉スラグ粉（ＢＦＳ）の含有量とジオポリマー硬化体の圧縮強度との関係を示すグラフ。
【図６】実施例２−１〜７−３、及び比較例２−１〜１１−１における、高炉スラグ粉（ＢＦＳ）の含有量とジオポリマー硬化体の圧縮強度との関係を示すグラフ。
【図７】硫酸浸漬試験の結果を示すグラフ。
【図８】原料石灰質砕石粉とそれを用いたジオポリマー硬化体のＸ線回析（ＸＲＤ）分析の結果を示すチャート。
【図９】原料珪酸質砕石粉とそれを用いたジオポリマー硬化体のＸ線回析（ＸＲＤ）分析の結果を示すチャート。
【図１０】実施例８−１〜２、及び比較例１２−１〜２における、高炉スラグ粉の含有量と、ジオポリマー硬化体の圧縮強度および曲げ強度との関係を示すグラフ。
【発明を実施するための形態】
【００２６】
《ジオポリマー硬化体の原料組成物》
本発明のジオポリマー硬化体の原料組成物は、石粉、高炉スラグ粉、及びアルカリ活性剤を含有する。ここで、「石粉」とは、岩石を原料に砕石、砕砂を製造する際に副産する砕石粉（微粒分）または脱水ケーキ、または岩石を粉砕して得られる微粉を原料として、必要に応じて分級処理を行ったものを指す。つまり、本発明における「石粉」は、乾燥粉のみに限らず脱水ケーキ状態等であるものも含む。
【００２７】
実施例において用いられた石粉は、比表面積（ブレーン値）が７２００ｃｍ２／ｇ（石灰質砕石粉）や７０２０ｃｍ２／ｇ（珪酸質砕石粉）であるが、本発明に用いる石粉としては、ジオポリマー硬化体を生成する際の空隙充填性の観点から、粉末度が３０００ｃｍ２／ｇ以上のものが好ましい。
【００２８】
本発明では、石粉が、ＪＩＳ  Ａ  ５０４１：２００９に規定する砕石粉であることが好ましい。この石粉は、ＪＩＳ  Ａ  ５０４１：２００９により、１５０μｍふるい残分が５質量％以下であり、湿分が１．０％以下、密度が２．５ｇ／ｃｍ３以上、フロー値比が９０％以上と規定されている。
【００２９】
石粉の具体例としては、安山岩、硬質砂岩、粘板などの珪酸質石粉および石灰質石粉などが挙げられる。石灰質石粉の組成としては、酸化物換算で、ＣａＯを９０以上の質量％含有するものが挙げられる。珪酸質石粉の組成としては、酸化物換算で、ＳｉＯ２を５８〜７０質量％、ＣａＯを０〜１０質量％、Ａｌ２Ｏ３を１０〜２０質量％、Ｆｅ２Ｏ３を１．０〜１０質量％、含有するものが挙げられる。これらの代表的な組成としては、表１に示すものが例示される。
【００３０】
高炉スラグ粉とは、一般的に、溶鉱炉で銑鉄を製造する際、溶融して出てくる鉄以外の成分である高炉スラグを、水で急冷してガラス化した水砕スラグを乾燥・微粉砕したものをいう。
【００３１】
高炉スラグ粉の組成としては、酸化物換算で、ＳｉＯ２を２５〜４０質量％、ＣａＯを３５〜５５質量％、Ａｌ２Ｏ３を１０〜２０質量％、ＭｇＯを３〜８質量％、含有するものが挙げられる。代表的な組成としては、表１に示すものが例示される。
【００３２】
高炉スラグ粉としては、ジオポリマー硬化体を生成する際の反応性の観点から、ＪＩＳ  Ｒ  ５２０１により測定される比表面積が、２０００ｃｍ２／ｇ以上であることが好ましく、３０００〜１００００ｃｍ２／ｇであることがより好ましい。なお、高炉スラグ粉の密度は、２．５〜３．５ｇ／ｃｍ３であることが好ましい。
【００３３】
本発明の原料組成物は、前記石粉／高炉スラグ粉の質量比が３０／７０〜７０／３０であることを特徴とし、曲げ強度を高める観点から、質量比が３０／７０〜６０／４０であることが好ましい。
【００３４】
本発明の原料組成物は、その他のフィラーとして、更にメタカオリン、フライアッシュ、下水焼却汚泥焼却灰溶融スラグ粉、都市ごみ焼却灰溶融スラグ粉末、製紙スラッジ焼却灰、流動床石炭灰等を含有することも可能である。但し、その他のフィラーと高炉スラグ粉との質量比は、２０／１００以下が好ましく、１０／１００以下がより好ましい。
【００３５】
アルカリ活性剤としては、例えば、水酸化ナトリウム、水酸化カリウム、水酸化リチウム等の水酸化アルカリ金属塩や、１号ケイ酸ソーダ、２号ケイ酸ソーダ、３号ケイ酸ソーダ、４号ケイ酸ソーダ、メタケイ酸ソーダなどの水ガラス類や、ケイ酸カリウム、ケイ酸リチウムなどのケイ酸塩や、これらの混合物が挙げられる。これらのアルカリ活性剤は、固形でフィラーと混合することができるが、水溶液等の溶液で使用することが好ましい。つまり、本発明の原料組成物には、水等の溶媒を含有することが好ましい。
【００３６】
アルカリ水溶液中の濃度としては、原料組成物中に、水が５〜４０質量％含有される濃度が好ましく、水が１０〜３５質量％含有される濃度がより好ましい。
【００３７】
本発明の原料組成物は、その他の成分として、シリカ、シリカ化合物（例えば、微粉末シリカ、シリカフューム、珪酸塩類）、又はカルシウム化合物を含有することも可能である。
【００３８】
但し、産業副産物を有効利用する観点から、これらのシリカ化合物等の質量比は、シリカ化合物等／石粉として、２０／１００以下が好ましく、１０／１００以下がより好ましい。
【００３９】
本発明の原料組成物は、細骨材や粗骨材を更に含有することが可能である。粗骨材とは、５ｍｍ網ふるいに８５質量％以上とどまる骨材であり、細骨材とは１０ｍｍ網ふるいをすべて通過、５ｍｍ網ふるいを８５質量％以上通る骨材である。
【００４０】
細骨材や粗骨材の含有量は、寸法安定性や強度の観点から、石粉及び高炉スラグ粉の合計１００質量部に対して、３５０〜６００質量部が好ましい。
【００４１】
本発明の原料組成物は、さらに粘土、補強繊維を含有することができる。粘土としては、ベントナイト、カオリン等があり、これらの物質のうち、いずれか１種のみを含有しても良いし、２種類以上を含有しても良い。補強繊維としては、パルプ繊維、セルロース繊維などの木質系繊維や、ビニロン繊維、ポリプロピレン繊維、アクリル繊維、ポリエステル繊維、ポリエチレン繊維、アセテート繊維、ポリ塩化ビニリデン繊維などの合成繊維、ロックウール、ガラス繊維、カーボン繊維、金属繊維などの無機繊維等が挙げられる。補強繊維の含有量は、補強効果と寸法安定性の観点から、石粉及び高炉スラグ粉の合計１００質量部に対して、０〜３０質量部が好ましい。
【００４２】
本発明の原料組成物は、遅延剤や収縮低減剤を更に含有することが可能である。遅延剤としては、ショ糖、酒石酸ナトリウムなどが挙げられる。遅延剤の含有量は、遅延剤の種類と要求される可使時間にもよるが、高炉スラグ粉１００質量部に対して、１〜１０質量部が好ましく、１〜５質量部がより好ましい。また、収縮低減剤（エステル系、エーテル系等）の含有量としては、石粉と高炉スラグ粉１００質量部に対して、１〜１０質量部が好ましく、１〜５質量部がより好ましい。
【００４３】
本発明の原料組成物は、例えば、軽量化材、増粘剤、着色剤等の各種添加材を、本発明の効果を大きく損なわない含有量の範囲で、更に含有することができる。軽量化材としては、例えば、パーライト、シラスバルーン等の無機発泡体や、発泡ポリスチレン、ポリ塩化ビニリデン発泡体、アクリロニトリル系発泡体等の有機発泡体が挙げられる。増粘剤としては、例えば、メチルセルロースやヒドロキシメチルセルロースやカルボキシメチルセルロースが挙げられる。着色剤としては、例えば、鉄黒、カーボンブラック、酸化クロムが挙げられる。
【００４４】
《ジオポリマー硬化体》
本発明のジオポリマー硬化体は、以上で詳述した本発明の原料組成物が硬化してなるものである。ジオポリマーは、アルミノシリケート成分を含有する活性フィラーが、アルカリ活性剤の刺激で縮重合反応して得られる非結晶質無機ポリマーであることが知られている。
【００４５】
本発明のジオポリマー硬化体は、以下で詳述する本発明の製造方法によって、好適に製造することができる。
【００４６】
本発明のジオポリマー硬化体は、コンクリートなどの建築土木躯体材、内外壁用パネルやタイルなどの建築資材、左官材、舗道などのブロック材、漁礁用大型ブロック、人造石などに使用することができる。また、材料の気孔制御などを行うことで、軽量タイルなどの製造も可能である。また、本発明は、廃棄物処理の用途としても有用である。
【００４７】
《ジオポリマー硬化体の製造方法》
本発明の製造方法は、石粉、高炉スラグ粉、及びアルカリ活性剤を含有し、前記石粉／高炉スラグ粉の質量比が３０／７０〜７０／３０である原料組成物を混練する混練工程と、混練後の原料組成物を形成する成形工程と、成形後の原料組成物を硬化させる硬化工程と、を含むことを特徴とする。
【００４８】
混練工程は、原料組成物を混練する工程であり、以上で詳述した本発明の原料組成物が使用される。混練には、ニーダー、ミキサー、押出機等が使用できる。
【００４９】
混合の順序は特に限定されないが、例えば、石粉、高炉スラグ粉および細骨材を混ぜ合わせ、その後アルカリ水溶液を投入し、さらに練り混ぜる方法や、アルカリ水溶液中に石粉、高炉スラグ粉および細骨材を添加して、混ぜ合わせる方法が挙げられる。但し、他の成分を混合した後に、アルカリ水溶液を投入する方法が、混合状態を好適にする観点から好ましい。また、混和剤を添加する場合、混和剤とアルカリ水溶液を予め混合してから、アルカリ水溶液を投入することが好ましい。
【００５０】
成形工程は、混練後の原料組成物を所定の形状に形成する工程である。通常は、型内に混練後の原料組成物が充填され、充填の際に必要に応じて加圧や締固めおよび表面仕上げ等が行なわれる。また、所定形状の口金を用いた押出成形により、所定の断面形状に形成することも可能である。
【００５１】
硬化工程は、成形後の原料組成物を硬化させる工程である。原料組成物の硬化は、常温で行なうこと（常温養生）も可能であるが、高温養生工程を含むことが好ましい。高温養生工程は、好ましくは４０〜１００℃、より好ましくは６０〜９０℃で加熱して行なわれる。また、高温養生時間は、加熱温度にもよるが、４〜４８時間が好ましい。常温養生を行なう場合、２８日以上が好ましい。
【００５２】
また、原料組成物の硬化は、封緘状態、水分の蒸発を防いだ状態、９８％以上の湿度を保持する条件下で行なわれるのが好ましい。このため、高温養生工程は、オートクレーブを用いて行なわれるのが好ましい。また、加圧条件下でも、養生を行なうことが可能である。
【００５３】
得られる成形体は、各種用途に応じて、シート状、板状、棒状、柱状、塊状、ブロック状、特殊形状等の種々の形態で用いることができる。
【実施例】
【００５４】
以下、本発明に関し実施例と比較例を用いて詳細に説明するが、本発明はその要旨を超えない限り、以下の実施例に限定されるものではない。
【００５５】
（石粉）
炭酸カルシウムを主成分とする石灰質砕石粉（石灰石微粉末、比表面積７２００ｃｍ２）又は山口県内の砕石場から排出された珪酸質砕石粉（比表面積７０２０ｃｍ２）を使用した。各石粉の化学組成を表１に示す。
【００５６】
あるいは、珪酸質砕石粉と同様に、珪酸質岩石から副産物として生じた脱水ケーキを使用した。
【００５７】
【表１】
2019147719.tif 000002
【００５８】
（高炉スラグ微粉末）
高炉スラグ微粉末（ＢＦＳ）として、ＪＩＳ規格品３０００級（日鉄住金高炉セメント社製、エスメント、比表面積３２００ｃｍ２／ｇ、密度２．９ｇ／ｃｍ３）と、４０００級（日鉄住金高炉セメント社製、エスメント、比表面積４１８０ｃｍ２／ｇ、密度２．８８ｇ／ｃｍ３）とを使用した。また、４０００級ＢＦＳの化学組成を表１に併せて示す。
【００５９】
（アルカリ水溶液）
ＪＩＳ１号ナトリウム系水ガラス水溶液（以下、１号液と記す）、１号液と苛性ソーダ水溶液の混合物（以下、０号液と記す）を使用した。１号液は、市販のＪＩＳ１号水ガラス（Ｎａ２Ｏ・２ＳｉＯ２・ａｑ）を水で１：１の体積比に希釈したものであった。０号液は、モル濃度が１０Ｍの苛性ソーダ（ＮａＯＨ）水溶液と１号液を１：３の体積比で混合したものであった。
【００６０】
（細骨材）
ジオポリマー（ＧＰと略称する場合がある）モルタルの硬化体の製造には、セメント強度試験用標準砂を使用した。標準砂の絶乾比重は２．６４、吸水率０．４２％、単位容積質量１．７６ｋｇ／Ｌ、実積率６６．７％であった。
【００６１】
＜実施例１−１〜３＞（石灰質砕石粉＋ＢＦＳ）
表２に示す組成となるように、石粉（石灰質砕石粉）、ＢＦＳ（ＪＩＳ規格品４０００級）および細骨材を１分間混ぜ合わせ、その後アルカリ水溶液（０号液）を投入し、さらに２分間練り混ぜた。強度試験体として、練り混ぜ直後に、４×４×１６ｃｍの３連型枠に２層に分けて詰め、各層を１１回程度突き棒で突き、コテを使い表面を仕上げした。可使時間測定で試験体が凝結に近いと判断した段階で、試験体の上面をラップで封緘し８０±５℃で２４時間の高温養生を行った後に脱型して、ジオポリマー硬化体を得た。
【００６２】
＜比較例１−１〜３＞（石灰質砕石粉＋ＢＦＳ）
実施例１−１において、表２に示す組成となるように、石粉（石灰質砕石粉）とＢＦＳ（ＪＩＳ規格品４０００級）を混合したこと以外は、実施例１−１と同じ条件で、ジオポリマー（ＧＰ）硬化体を得た。
【００６３】
【表２】
2019147719.tif 000003
【００６４】
＜実施例２−１〜３＞（珪酸質砕石粉＋ＢＦＳ）
表３に示す組成となるように、石粉（珪酸質砕石粉）、ＢＦＳ（ＪＩＳ規格品４０００級）および細骨材を１分間混ぜ合わせ、その後アルカリ水溶液（０号液）を投入し、さらに２分間練り混ぜた。強度試験体として、練り混ぜ直後に、４×４×１６ｃｍの３連型枠に２層に分けて詰め、各層を１１回程度突き棒で突き、コテを使い表面を仕上げした。可使時間測定で試験体が凝結に近いと判断した段階で、試験体の上面をラップで封緘し８０±５℃で２４時間の高温養生を行った後に脱型して、ジオポリマー硬化体を得た。
【００６５】
＜比較例２−１〜３＞（珪酸質砕石粉＋ＢＦＳ）
実施例２−１において、表３に示す組成となるように、石粉（珪酸質砕石粉）とＢＦＳ（ＪＩＳ規格品４０００級）を混合したこと以外は、実施例２−１と同じ条件で、ジオポリマー硬化体を得た。
【００６６】
【表３】
2019147719.tif 000004
【００６７】
＜比較例３−１〜５＞（メタカオリン＋ＢＦＳ）
表４に示す組成となるように、メタカオリン（中国産、比表面積２４８０ｃｍ２／ｇ、比重２．４３ｇ／ｃｍ３）、ＢＦＳ（ＪＩＳ規格品４０００級）および細骨材を１分間混ぜ合わせ、その後アルカリ水溶液（０号液）を投入し、さらに２分間練り混ぜた。強度試験体の作製として、練り混ぜ直後に、４×４×１６ｃｍの３連型枠に２層に分けて詰め、各層を１１回程度突き棒で突き、コテを使い表面を仕上げした。可使時間測定で試験体が凝結に近いと判断した段階で、試験体の上面をラップで封緘し８０±５℃で２４時間の高温養生を行った後に脱型して、ジオポリマー硬化体を得た。
【００６８】
【表４】
2019147719.tif 000005
【００６９】
＜比較例４−１〜５＞（フライアッシュ＋ＢＦＳ）
表５に示す組成となるように、フライアッシュ（ＪＩＳ  ＩＩ種）、ＢＦＳ（ＪＩＳ規格品４０００級）および細骨材を１分間混ぜ合わせ、その後アルカリ水溶液（０号液）を投入し、さらに２分間練り混ぜた。強度試験体の作製として、練り混ぜ直後に、４×４×１６ｃｍの３連型枠に２層に分けて詰め、各層を１１回程度突き棒で突き、コテを使い表面を仕上げした。可使時間測定で試験体が凝結に近いと判断した段階で、試験体の上面をラップで封緘し８０±５℃で２４時間の高温養生を行った後に脱型して、ジオポリマー硬化体を得た。
【００７０】
【表５】
2019147719.tif 000006
【００７１】
＜比較例５−１〜５＞（メタカオリン＋珪酸質砕石粉）
表６に示す組成となるように、メタカオリン（中国産、比表面積２４８０ｃｍ２／ｇ、比重２．４３ｇ／ｃｍ３）、珪酸質砕石粉および細骨材を１分間混ぜ合わせ、その後アルカリ水溶液（０号液）を投入し、さらに２分間練り混ぜた。強度試験体の作製として、練り混ぜ直後に、４×４×１６ｃｍの３連型枠に２層に分けて詰め、各層を１１回程度突き棒で突き、コテを使い表面を仕上げした。可使時間測定で試験体が凝結に近いと判断した段階で、試験体の上面をラップで封緘し８０±５℃で２４時間の高温養生を行った後に脱型して、ジオポリマー硬化体を得た。
【００７２】
【表６】
2019147719.tif 000007
【００７３】
＜比較例６−１〜５＞（フライアッシュ＋珪酸質砕石粉）
表７に示す組成となるように、フライアッシュ（ＪＩＳ  ＩＩ種）、珪酸質砕石粉および細骨材を１分間混ぜ合わせ、その後アルカリ水溶液（０号液）を投入し、さらに２分間練り混ぜた。強度試験体の作製として、練り混ぜ直後に、４×４×１６ｃｍの３連型枠に２層に分けて詰め、各層を１１回程度突き棒で突き、コテを使い表面を仕上げした。可使時間測定で試験体が凝結に近いと判断した段階で、試験体の上面をラップで封緘し８０±５℃で２４時間の高温養生を行った後に脱型して、ジオポリマー硬化体を得た。
【００７４】
【表７】
2019147719.tif 000008
【００７５】
＜実施例３−１〜３＞（珪酸質砕石粉＋ＢＦＳ）
実施例１−１〜３において、表８に示す組成となるように、石粉として珪酸質砕石粉を使用し、アルカリ水溶液として１号液を６０質量部使用したこと以外は、実施例１−１〜３と同じ条件で、ジオポリマー硬化体を得た。
【００７６】
＜比較例７−１＞（珪酸質砕石粉＋ＢＦＳ）
実施例３−１において、表８に示す組成となるように、石粉（珪酸質砕石粉）とＢＦＳ（ＪＩＳ規格品４０００級）を混合したこと以外は、実施例３−１と同じ条件で、ジオポリマー硬化体を得た。
【００７７】
【表８】
2019147719.tif 000009
【００７８】
＜実施例４−１〜３＞（珪酸質砕石粉＋ＢＦＳ＋遅延剤）
実施例１−１〜３において、表９に示す組成となるように、石粉として珪酸質砕石粉を使用し、アルカリ水溶液として０号液を６０質量部使用し、酒石酸ナトリウムを主成分とした遅延剤（東邦化学工業株式会社製）を添加したこと以外は、実施例１−１〜３と同じ条件で、ジオポリマー硬化体を得た。
【００７９】
＜比較例８−１＞（珪酸質砕石粉＋ＢＦＳ＋遅延剤）
実施例４−１において、表９に示す組成となるように、石粉（珪酸質砕石粉）とＢＦＳ（ＪＩＳ規格品４０００級）と遅延剤を混合したこと以外は、実施例４−１と同じ条件で、ジオポリマー硬化体を得た。
【００８０】
【表９】
2019147719.tif 000010
【００８１】
＜実施例５−１〜３＞（珪酸質砕石粉＋ＢＦＳ、高温養生６時間）
実施例２−１〜３において、高温養生を８０±５℃×６時間で行なったこと以外は、実施例２−１〜３と同じ条件で、ジオポリマー硬化体を得た。原料混合時の組成を表１０に示す。
【００８２】
【表１０】
2019147719.tif 000011
＜比較例９−１＞（珪酸質砕石粉＋ＢＦＳ、高温養生６時間）
比較例２−１において、高温養生を８０±５℃×６時間で行なったこと以外は、比較例２−１と同じ条件で、ジオポリマー硬化体を得た。原料混合時の組成を表１０に示す。
【００８３】
＜実施例６−１〜３＞（珪酸質砕石粉＋ＢＦＳ、高温養生２４時間＋常温養生２７日）
実施例２−１〜３において、高温養生８０±５℃×２４時間の後に、常温養生２７日を行なったこと以外は、実施例２−１〜３と同じ条件で、ジオポリマー硬化体を得た。原料混合時の組成を表１０に示す。
【００８４】
＜比較例１０−１＞（珪酸質砕石粉＋ＢＦＳ、高温養生２４時間＋常温養生２７日）
比較例２−１において、高温養生８０±５℃×２４時間の後に、常温養生２７日を行なったこと以外は、比較例２−１と同じ条件で、ジオポリマー硬化体を得た。原料混合時の組成を表１０に示す。
【００８５】
＜実施例７−１〜３＞（珪酸質砕石粉＋ＢＦＳ）
実施例２−１〜３において、ＢＦＳとしてＢＦＳ（ＪＩＳ規格品３０００級）を使用したこと以外は、実施例２−１〜３と同じ条件で、ジオポリマー硬化体を得た。原料混合時の組成を表１１に示す。
【００８６】
【表１１】
2019147719.tif 000012
＜比較例１１−１＞（珪酸質砕石粉＋ＢＦＳ、高温養生２４時間＋常温養生２７日）
比較例２−１において、ＢＦＳとしてＢＦＳ（ＪＩＳ規格品３０００級）を使用したこと以外は、比較例２−１と同じ条件で、ジオポリマー硬化体を得た。原料混合時の組成を表１１に示す。
【００８７】
＜実施例８−１＞（脱水ケーキ＋ＢＦＳ＋アルカリ水溶液（０号液））
石粉として乾燥した脱水ケーキ７０質量部、ＢＦＳ（ＪＩＳ規格品４０００級）３０質量部および細骨材２００質量部を１分間混ぜ合わせ、その後アルカリ水溶液（０号液）６０質量部を投入し、さらに２分間練り混ぜた。原料混合時の組成を表１２に示す。強度試験体として、練り混ぜ直後に、４×４×１６ｃｍの３連型枠に２層に分けて詰め、各層を１１回程度突き棒で突き、コテを使い表面を仕上げした。可使時間測定で試験体が凝結に近いと判断した段階で、試験体の上面をラップで封緘し２０℃で２８日間の常温養生を行った後に脱型して、ジオポリマー硬化体を得た。
【００８８】
【表１２】
2019147719.tif 000013
＜比較例１２−１＞（脱水ケーキ＋ＢＦＳ＋アルカリ水溶液（０号液））
実施例８−１において、乾燥した脱水ケーキの使用量を７０質量部から８０質量部に、ＢＦＳの使用量を３０質量部から２０質量部に変えたこと以外は、実施例８−１と同じ条件で、ジオポリマー硬化体を得た。原料混合時の組成を表１２に示す。
【００８９】
＜実施例８−２＞（脱水ケーキ＋ＢＦＳ＋アルカリ水溶液（１号液））
実施例８−１において、アルカリ水溶液（０号液）の代わりにアルカリ水溶液（１号液）を使用したこと以外は、実施例８−１と同じ条件で、ジオポリマー硬化体を得た。原料混合時の組成を表１２に示す。
【００９０】
＜比較例１２−２＞（脱水ケーキ＋ＢＦＳ＋アルカリ水溶液（１号液））
実施例８−２において、脱水ケーキの使用量を７０質量部から８０質量部に、ＢＦＳの使用量を３０質量部から２０質量部に変えたこと以外は、実施例８−２と同じ条件で、ジオポリマー硬化体を得た。原料混合時の組成を表１２に示す。
【００９１】
＜評価条件＞
実施例及び比較例で得られたジオポリマー硬化体について、以下の評価を行なった。
【００９２】
（１）可使時間
表３と表９に示す実施例及び比較例について、試料を練り混ぜた直後から、試料面を実験室用ミクロスパーテルで突き刺し、圧痕に液の進入が認められず、かつ圧痕が明瞭に残るまでの時間を計測し、アルカリ溶液の投入からこの時点までの経過時間を可使時間とした。その結果を表３と表９に示す。
【００９３】
（２）力学性能
得られたジオポリマー硬化体について、曲げ試験と圧縮試験を万能試験機で行った。曲げ試験は３点法（支点間距離１００ｍｍ、載荷速度５０±１０Ｎ／秒）で行い、曲げ試験後の折片を用いて圧縮試験を行った。曲げ強度は３本の角柱試験体、圧縮強度は６つの折片の測定結果の平均値とした。その結果を表２〜表９、図１〜図６、図１０に示す。
【００９４】
（３）硫酸浸漬試験
珪酸質砕石粉と石灰質砕石粉を用い、４０００級のＢＦＳをそれぞれ５０質量部と３０質量部混合した４種類（実施例１−１、１−３、２−１、２−３相当）のＧＰペーストで作製した硬化体を２０±３℃の気中で２８日養生した後、５％の硫酸に４週間浸漬し、質量変化率を測定し外観変化を考察した。硬化体は、サイズが直径５ｃｍ、高さ１０ｃｍの円柱であった。その結果を図７に示す。
【００９５】
（４）Ｘ線回析（ＸＲＤ）分析
石灰質砕石粉、珪酸質砕石粉およびそれらを用いたジオポリマー硬化体のＸ線回折（ＸＲＤ）分析を行った。ジオポリマー硬化体に０号液を用い、液固比は石灰質砕石粉を用いた場合には０．５０であり、珪酸質砕石粉を用いた場合には０．６０であった。石粉の３０質量部を４０００級のＢＦＳに代替された２種類（実施例１−３、２−３相当）のＧＰペーストであった。また、ジオポリマー硬化体は、２０±３℃の気中で２８日間封緘養生された。石灰質砕石粉、珪酸質砕石粉を用いて得られた硬化体の結果を、それぞれ図８と図９に示す。
【００９６】
＜評価結果＞
図１の結果が示すように、実施例１−１〜１−３では、石灰質砕石粉の使用によって、曲げ強度が７Ｎ／ｍｍ２以上のジオポリマーモルタルが容易に得られた。これに対して、高炉スラグ粉（ＢＦＳ）の含有量が少ない比較例１−１、ＢＦＳを使用していない比較例１−２では曲げ強度が７Ｎ／ｍｍ２以下である。
【００９７】
砕石粉の代わりにメタカオリンを用いた比較例３−１〜３−５ではＢＦＳの含有量が４０質量％以上の場合には曲げ強度が１０Ｎ／ｍｍ２を超えるが、砕石粉を使った実施例１−１〜１−２に比べ、曲げ強度が小さい。
【００９８】
また、砕石粉の代わりにフライアッシュを用いた比較例４−１〜４−５ではＢＦＳの含有量を４０質量％以上と多くした場合にも曲げ強度が１０Ｎ／ｍｍ２以上のジオポリマーモルタルを得られなかった。これらの結果から、本発明では石粉とＢＦＳの適切な併用により、１０Ｎ／ｍｍ２以上の高い曲げ強度が容易に得られることが分かった。
【００９９】
図２と表３の結果が示すように、実施例２−１〜３では、珪酸質砕石粉の使用によって、曲げ強度が７Ｎ／ｍｍ２以上のジオポリマーモルタルが得られた。これに対して、高炉スラグ粉（ＢＦＳ）の含有量が少ない比較例２−１、ＢＦＳを使用していない比較例２−２では曲げ強度が７Ｎ／ｍｍ２以下である。
【０１００】
ＢＦＳの代わりにメタカオリンを用いた比較例５−１〜５−５では曲げ強度が３Ｎ／ｍｍ２以下である。ＢＦＳの代わりにフライアッシュを用いた比較例６−１〜６−５でも曲げ強度が低かった。これらの結果から、本発明では珪酸質石粉と高炉スラグ粉の適切な併用により、７Ｎ／ｍｍ２以上の高い曲げ強度が容易に得られることが分かった。
【０１０１】
図３の結果が示すように、実施例２−１〜２−３では、圧縮強度が４０Ｎ／ｍｍ２以上であった。また、アルカリ水溶液として１号液を６０質量部使用した実施例３−１〜３−３では、圧縮強度が３０Ｎ／ｍｍ２以上であった。これに対して、高炉スラグ粉（ＢＦＳ）の含有量が２０質量％の比較例２−１と７−１では圧縮強度が低かった。０号液に比べて、１号液を使用した場合、圧縮強度は低下した。
【０１０２】
図４の結果が示すように、実施例２−１〜２−３では、圧縮強度が４０Ｎ／ｍｍ２以上であった。また、遅延剤を使用した実施例４−１〜４−３でも、圧縮強度が３５Ｎ／ｍｍ２以上であった。これに対して、高炉スラグ粉（ＢＦＳ）の含有量が２０質量％の比較例２−１と８−１では圧縮強度が低かった。遅延剤の添加によって圧縮強度は若干低下した。
【０１０３】
図５の結果が示すように、実施例２−１〜６−３では、８０℃６時間養生しても曲げ強度が６．５Ｎ／ｍｍ２以上であった。これに対して、高炉スラグ粉（ＢＦＳ）の含有量が少ない比較例２−１と１０−１では高い曲げ強度が得られなかった。また、高温養生履歴が長いほど、または全養生材齢が長いほど、曲げ強度は高いことがわかった。
【０１０４】
図６の結果が示すように、実施例２−１〜２−３では、圧縮強度が４０Ｎ／ｍｍ２以上であった。また、ＢＦＳ（ＪＩＳ規格品３０００級）を使用した実施例７−１〜７−３では、圧縮強度が３０Ｎ／ｍｍ２以上であった。これに対して、高炉スラグ粉（ＢＦＳ）の含有量が少ない比較例２−１と１１−１では圧縮強度が低かった。また、併用するＢＦＳの粉末度は高いほど、硬化体の圧縮強度は高いことが認められた。
【０１０５】
図７の結果が示すように、珪酸質砕石粉と石灰質砕石粉を用い、４０００級のＢＦＳをそれぞれ５０質量部と３０質量部混合した４種類の硬化体は、硫酸浸漬試験の結果が良好であり、耐酸性に優れていた。また、ＢＦＳの含有量が多いほど、耐酸性は高くなることがわかった。
【０１０６】
図８及び図９の結果から、以下の点が明らかになった。即ち、石灰質砕石粉の成分は方解石であり、他に石英、苦灰石がわずかに含まれていた。今回の実施例と検討例に使った珪酸質砕石粉の主成分は石英であり、他に曽達長石、ブラジル石、方解石、緑泥石（ニマイト）が含まれていた。また、いずれの石粉を用いたＧＰにおける結晶化合物の種類は原料の石粉とほぼ同じであったが、石粉原料に比べて含有量は少なくなった。珪酸質砕石粉の場合、石英含有量の減少は僅かで、石灰質砕石粉の場合、石灰石の減少量は大きい。この結果によって、珪酸質石粉はあまりＧＰの形成反応に関与しない非活性フィラーであり、石灰質石粉はＧＰの硬化に寄与すると判断した。
【０１０７】
図１０の結果が示すように、実施例８−１〜１−２では、石粉として脱水ケーキを使用した場合でも、ＧＰモルタルの圧縮強度が３８Ｎ／ｍｍ２以上、曲げ強度が９Ｎ／ｍｍ２以上であった。これに対して、高炉スラグ粉（ＢＦＳ）の含有量が少ない比較例１２−１〜１−２では曲げ強度の低下は少ないものの、圧縮強度が大きく低下した。この結果によって、脱水ケーキを使うと、曲げ強度が高いジオポリマー硬化体を作製するのはより容易になる。
【図１】
2019147719.tif 000014
【図２】
2019147719.tif 000015
【図３】
2019147719.tif 000016
【図４】
2019147719.tif 000017
【図５】
2019147719.tif 000018
【図６】
2019147719.tif 000019
【図７】
2019147719.tif 000020
【図８】
2019147719.tif 000021
【図９】
2019147719.tif 000022
【図１０】
2019147719.tif 000023